(57)【要約】【課題】鉛蓄電池の充電の際に生じる成層化を抑制するとともに、電池の性能を維持し、かつ、鉛蓄電池の製造を容易にする。【解決手段】正極６と、負極７と、電解液とを電池容器に封入した構造を有する鉛蓄電池において、正極６と負極７との間には、電解液に含まれるイオンを透過する孔を有するシート状部材（例えばセパレータ８）が配置され、シート状部材は、基材である疎水性樹脂と、疎水性樹脂の表面に設けた多孔質の親水性被覆層とで構成されている。【選択図】図５Ｂ
2014194911.tif 000002
【特許請求の範囲】
【請求項１】
正極と、負極と、電解液とを電池容器に封入した構造を有し、前記正極と前記負極との間には、前記電解液に含まれるイオンを透過する孔を有するシート状部材が配置され、前記シート状部材は、基材である疎水性樹脂と、前記疎水性樹脂の表面に設けた多孔質の親水性被覆層とで構成されていることを特徴とする鉛蓄電池。
【請求項２】
前記疎水性樹脂は、孔を有する連続体、又は繊維で構成された織布若しくは不織布であることを特徴とする請求項１記載の鉛蓄電池。
【請求項３】
前記シート状部材は、前記正極と前記負極との間に配置されたセパレータ又は布状部材を構成していることを特徴とする請求項１又は２に記載の鉛蓄電池。
【請求項４】
前記セパレータ又は前記布状部材は、前記負極の片面又は両面を覆っていることを特徴とする請求項３記載の鉛蓄電池。
【請求項５】
前記セパレータ又は前記布状部材は、前記負極の両面及び少なくとも１つの端部を覆っていることを特徴とする請求項３又は４に記載の鉛蓄電池。
【請求項６】
前記布状部材は、前記負極と前記セパレータとの間に配置されていることを特徴とする請求項３〜５のいずれか一項に記載の鉛蓄電池。
【請求項７】
前記疎水性樹脂は、ポリオレフィン又は含フッ素樹脂であることを特徴とする請求項１〜６のいずれか一項に記載の鉛蓄電池。
【請求項８】
前記親水性被覆層は、二酸化ケイ素、二酸化ジルコニウム又は二酸化チタンで形成されていることを特徴とする請求項１〜７のいずれか一項に記載の鉛蓄電池。
【請求項９】
前記親水性被覆層は、二酸化ケイ素、酸化アルミニウム、二酸化ジルコニウム又は二酸化チタンの粒子を含むことを特徴とする請求項１〜８のいずれか一項に記載の鉛蓄電池。
【請求項１０】
前記不織布の体積空隙率は、９０〜９８％であることを特徴とする請求項２記載の鉛蓄電池。
【請求項１１】
前記親水性被覆層の厚さは、５〜３００ｎｍであることを特徴とする請求項１〜１０のいずれか一項に記載の鉛蓄電池。
【請求項１２】
前記親水性被覆層は、塗布された膜であることを特徴とする請求項１〜１１のいずれか一項に記載の鉛蓄電池。
【発明の詳細な説明】
【技術分野】
【０００１】
本発明は、鉛蓄電池に関する。
【背景技術】
【０００２】
鉛蓄電池は、自動車、トラック等の車両のエンジン、空調、照明、オーディオ機器等を作動させるため、或いは病院、電波基地局等のインフラシステムのバックアップ電源として広く用いられている。
【０００３】
鉛蓄電池の基本構造は、正極、負極、及びこれらの間に配置された多孔質構造のセパレータである。それらは、１つのセルとして容器に封入されている。このセルを封入する容器には、硫酸が充填されている。このセルが何個か組み合わされて電池のユニットを構成している。
【０００４】
鉛蓄電池は、自動車、トラックなどのほとんど全ての車両に最低でも１個は装備されており、エンジン始動時に放電し、その後エンジンが稼働している間はオルタネータを介して充電され、過充電状態が維持されるよう制御されている。
【０００５】
鉛蓄電池は、充電の際、正極及び負極から硫酸を放出する。硫酸は、比重が１．８４と大きいため、電池の下部に沈む傾向がある。そのため、電池の上部と下部とでは硫酸濃度が異なってくる。この現象を「成層化」と呼んでいる。しかし、充電状態が過充電になると、水の電気分解が起こり、水素ガス及び酸素ガスが発生し、それらのガスにより電池内部が撹拌され、電池の上部及び下部における硫酸濃度が次第に均一になるため、その後の放電で、電極への硫酸鉛の析出が均一に起こるようになる。
【０００６】
特許文献１には、鉛蓄電池の内部にシリカを含む電解液を含浸保持した構成において、シリカが、コロイダルシリカだけでなく、フュームドシリカを含むものであり、これにより、ゲル構造の崩壊と成層化を防止するものが開示されている。
【０００７】
また、特許文献２には、電極間に設けられるセパレータをガラス繊維とすることにより、密閉型鉛蓄電池の二つの寿命劣化原因である圧迫力低下と電解液成層化を抑制する構成が開示されている。
【先行技術文献】
【特許文献】
【０００８】
【特許文献１】特開２０１２−１７４３６１号公報
【特許文献２】特開２０１１−２３８４９２号公報
【発明の概要】
【発明が解決しようとする課題】
【０００９】
ところで、近年、燃費向上のためアイドリングストップ機構を設けた車両が増えている。このような車両の場合、信号等で一時停止している際にエンジンが停止するため、鉛蓄電池は充電されない。そのため、過充電が起こらない。つまり、水の電気分解が起こらないため、気体が発生せず、電池内部の上部及び下部における硫酸濃度差、すなわち成層化が解消されない。この状態で放電状態になると、サルフェーションが起こり、負極表面に硫酸鉛の密な結晶が析出し、表面の抵抗が増大し、電気の流れが阻害される。
【００１０】
特許文献１及び特許文献２に記載の構成によれば、成層化を抑制することが可能ではある。
【００１１】
しかし、電解液に非イオン性の物質を添加することは、電池内部における電荷の移動を妨げるため、電池本来の性能に影響を与える可能性がある。また、ガラス製セパレータは、従来用いられてきたポリプロピレン及びポリエチレンといったポリオレフィン系樹脂からなるセパレータと異なり、電極に合わせて裁断する際、裁断に用いるカッターの刃を著しく磨耗する。これは、ガラスがポリオレフィン系樹脂に比べて高硬度のためである。また、価格的にも、ポリオレフィン系樹脂を用いたセパレータに比べ、ガラス性のセパレータはかなり高価であるため、商業的にもポリオレフィン系樹脂製のセパレータが望ましい。
【００１２】
以上のように、鉛蓄電池の成層化を抑制する根本的アイディアは現在まで見出されてこなかった。
【００１３】
本発明の目的は、鉛蓄電池の充電の際に生じる成層化を抑制するとともに、電池の性能を維持し、かつ、鉛蓄電池の製造を容易にすることにある。
【課題を解決するための手段】
【００１４】
本発明の鉛蓄電池は、正極と、負極と、電解液とを電池容器に封入した構造を有し、正極と負極との間には、電解液に含まれるイオンを透過する孔を有するシート状部材が配置され、シート状部材は、基材である疎水性樹脂と、疎水性樹脂の表面に設けた多孔質の親水性被覆層とで構成されていることを特徴とする。
【発明の効果】
【００１５】
本発明によれば、鉛蓄電池の充電の際に生じる成層化を抑制するとともに、電池の性能を維持し、かつ、鉛蓄電池の製造を容易にすることができる。
【図面の簡単な説明】
【００１６】
【図１】粒子を含む二酸化ケイ素層の断面を示すＳＥＭ画像である。
【図２】粒子を含まない二酸化ケイ素層の断面を示すＳＥＭ画像である。
【図３】二酸化ケイ素層の上面を示すＳＥＭ画像である。
【図４Ａ】二酸化ケイ素層を形成する前の不織布の繊維を示すＳＥＭ画像である。
【図４Ｂ】二酸化ケイ素層を形成した後の不織布の繊維を示すＳＥＭ画像である。
【図５Ａ】実施例の鉛蓄電池を示す概略横断面図である。
【図５Ｂ】実施例の鉛蓄電池を示す概略縦断面図である。
【図６Ａ】他の実施例の鉛蓄電池を示す概略横断面図である。
【図６Ｂ】他の実施例の鉛蓄電池を示す概略縦断面図である。
【発明を実施するための形態】
【００１７】
本発明の鉛蓄電池は、総括的には、正極と負極との間に配置された疎水性樹脂部材の表面に親水性被覆層を設けた構成を特徴とする。
【００１８】
以下、本発明の実施形態に係る鉛蓄電池について説明する。
【００１９】
前記鉛蓄電池は、正極と、負極と、電解液とを電池容器に封入した構造を有し、正極と負極との間には、電解液に含まれるイオンを透過する孔又は空隙を有するシート状部材が配置され、シート状部材は、基材である疎水性樹脂と、疎水性樹脂の表面に設けた多孔質の親水性被覆層とで構成されていることを特徴とする。ここで、孔又は空隙は、イオン又は電解液を透過する機能を有する必要があり、孔又は空隙の大きさ（直径）は特に限定されるものではない。また、シート状部材は、板状の正極又は負極の場合、その正極又は負極の平面部に、棒状の正極又は負極の場合、その正極又は負極の長手方向に平行に配置されることが望ましい。電解液中の硫酸の拡散を促進する機能が必要だからである。
【００２０】
前記鉛蓄電池において、疎水性樹脂は、孔を有する連続体、又は繊維で構成された織布若しくは不織布であることが望ましい。
【００２１】
前記鉛蓄電池において、シート状部材は、正極と負極との間に配置されたセパレータ又は布状部材を構成していることが望ましい。
【００２２】
前記鉛蓄電池において、セパレータ又は布状部材は、負極の片面又は両面を覆っていることが望ましい。
【００２３】
前記鉛蓄電池において、セパレータ又は布状部材は、負極の両面及び少なくとも１つの端部を覆っていることが望ましい。言い換えると、セパレータ又は布状部材は、二つ折りにして負極の両面を覆うように配置することが望ましい。
【００２４】
前記鉛蓄電池において、布状部材は、負極とセパレータとの間に配置されていることが望ましい。
【００２５】
前記鉛蓄電池において、疎水性樹脂は、ポリオレフィン又は含フッ素樹脂であることが望ましい。
【００２６】
前記鉛蓄電池において、親水性被覆層は、二酸化ケイ素、二酸化ジルコニウム又は二酸化チタンで形成されていることが望ましい。
【００２７】
前記鉛蓄電池において、親水性被覆層は、二酸化ケイ素、酸化アルミニウム、二酸化ジルコニウム又は二酸化チタンの粒子を含むことが望ましい。
【００２８】
前記鉛蓄電池において、不織布の体積空隙率は、９０〜９８％であることが望ましい。
【００２９】
前記鉛蓄電池において、親水性被覆層の厚さは、５〜３００ｎｍであることが望ましい。
【００３０】
前記鉛蓄電池において、親水性被覆層は、塗布された膜（塗布層）であることが望ましい。更に詳しくは、親水性被覆層は、疎水性樹脂の表面に塗布し、硬化することにより形成された膜である。
【００３１】
よって、親水性被覆層は、ガラス繊維等の親水性材料を疎水性樹脂に混合し、成形して得られた複合材料の表面に点在する親水性の部分とは異なる。当該複合部材は、当該親水性の部分が所望の面積となるように疎水性樹脂の内部に多量の親水性材料を混合する必要があるため、裁断の際、カッターの刃を摩耗しやすい。これに対して、親水性被覆層は、上記のとおり、厚さが非常に小さく、かつ、疎水性樹脂の内部に混合されていないため、裁断に用いるカッターの刃に対する影響が小さい。
【００３２】
以下、更に詳細に説明する。
【００３３】
（Ａ）原理
始めに、本発明の原理について説明する。
【００３４】
電池の成層化は、電極から発生する硫酸が電池の下部に沈むために起こる現象であり、電池の上部と下部とで生じる硫酸の濃度差が原因である。
【００３５】
鉛蓄電池は、正極と、負極と、これらの間に配置されたセパレータと、電解液とを電池容器に封入した構成を有し、セパレータの基材は、ポリオレフィン、含フッ素樹脂等の疎水性樹脂で構成されている。疎水性樹脂は、硫酸に侵されにくいことが望ましい。
【００３６】
セパレータの基材の表面に親水性を有する多孔質の二酸化ケイ素層に代表される親水性被覆層を形成すると、この二酸化ケイ素層は、その表面にナノサイズの隙間を有するため、毛細管現象が生じ、硫酸が浸透する。浸透した硫酸は、多孔質の二酸化ケイ素層の内部で拡散し、その硫酸の一部は、電解液中の硫酸濃度の低い領域に拡散によって放出される。最終的には、浸透、内部拡散及び放出は平衡に達する。
【００３７】
平衡状態では、電池の上部及び下部で硫酸の濃度を均一化するように、硫酸の浸透及び放出が起きるようになると考えられる。つまり、セパレータの基材は、疎水性であるが、その表面に親水性の二酸化ケイ素層を有するため、あたかも木綿の繊維のように硫酸の浸透、内部拡散及び放出が起き、成層化を抑制すると考えられる。
【００３８】
セパレータの表面処理をする方法以外の方法としては、負極とセパレータとの間に多孔質の二酸化ケイ素層を形成した不織布等の布状部材を設けても同様の効果を得ることができる。
【００３９】
以下、図面を用いて本発明の実施形態について説明する。
【００４０】
セパレータ及び不織布の上に形成した二酸化ケイ素層は、断面の観察が困難であるため、同様の方法でガラス基板に形成したものを観察した。
【００４１】
図１及び２は、その結果を示したものである。
【００４２】
図１は、二酸化ケイ素層に二酸化ケイ素の粒子を添加した場合である。一方、図２は、粒子が無い場合である。これらの図は、多孔質の二酸化ケイ素層の断面を示したものである。
【００４３】
図１において、ガラス基板２０の表面に形成された二酸化ケイ素層１は、二酸化ケイ素の粒子２１を含んでいる。粒子２１の粒径は、１０〜２０ｎｍ程度である。二酸化ケイ素層１の厚さは、約１００ｎｍである。
【００４４】
一方、図２においては、二酸化ケイ素層１は、二酸化ケイ素の粒子を含んでいない。
【００４５】
粒子を含まない場合も、粒子を含む場合も、成層化を抑制する効果が得られるが、どちらかといえば、粒子を含む場合の方が好結果であった。
【００４６】
図３は、二酸化ケイ素層の上面を示すＳＥＭ画像である。
【００４７】
本図から、二酸化ケイ素層１の表面の所々に隙間２が存在することがわかる。この隙間２から硫酸が浸透しやすいと考えられる。本図においては、隙間２の寸法は、幅が１０〜５０ｎｍ程度、長さが１００〜４００ｎｍ程度である。更に数ｎｍ程度の微細な幅の孔も存在する。
【００４８】
図４Ａは、鉛蓄電池の不織布の繊維のＳＥＭ画像である。
【００４９】
本図において、繊維３は、直径約１５μｍのポリプロピレン製であり、これが複雑に絡み合って不織布を構成している。二酸化ケイ素層は形成されていない。
【００５０】
図４Ｂは、図４Ａの繊維３の表面に多孔質の二酸化ケイ素層を形成したものを示すＳＥＭ画像である。
【００５１】
本図において、繊維３の表面を覆う白色の膜が二酸化ケイ素層４である。二酸化ケイ素層４を形成する際に繊維３同士が重なっていると、その部分は二酸化ケイ素層４が形成されないため、露出部５となる。
【００５２】
以下、本発明の鉛蓄電池に用いる各部材について説明する。
【００５３】
（Ｂ）シート状部材（セパレータ又は布状部材）
シート状部材は、疎水性の材料（疎水性樹脂）で形成された基材と、その表面に形成された多孔質の二酸化ケイ素層その他の親水性被覆層とで構成されている。本発明においては、このシート状部材をセパレータとして、又はセパレータに平行に配置する布状部材として用いる。
【００５４】
当該基材としては、多数の微細な空隙（孔）を有する連続体であるシート状若しくは板状の疎水性樹脂、又は疎水性樹脂の繊維で構成された織布若しくは不織布が好適に用いられる。当該基材は、変形しやすい、柔軟性を有する樹脂であってもよいし、変形しにくい、硬質の樹脂であってもよい。
【００５５】
シート状部材の主な機能は、正極と負極との短絡を防止すること、成層化を抑制すること、イオンの移動を妨げないこと等である。
【００５６】
従来、セパレータとしては、多数の微細な空隙（孔）を有するシート状の疎水性樹脂が用いられている。疎水性樹脂は、ポリオレフィンが一般的である。本発明のシート状部材は、従来のセパレータの表面に多孔質の二酸化ケイ素層を形成したものであってもよい。すなわち、本発明のシート状部材は、基材の空隙の内部（内壁）を含む表面に二酸化ケイ素層を形成したものである。
【００５７】
また、布状部材も、基材である繊維の表面に多孔質の二酸化ケイ素層が形成されている。布状部材の基材は、疎水性樹脂の繊維で構成された不織布又は織布である。すなわち、不織布は、糸をよって綿状の布のようにしてとしたものであり、織布は、糸を紡いで布のように編んだものである。布状部材は、セパレータとして用いることもできる。
【００５８】
以下、基材について更に説明する。
【００５９】
（１）セパレータの基材
セパレータの基材は、疎水性の材料（疎水性樹脂）が望ましく、一般にポリオレフィンが用いられる。具体的には、ポリエチレン、ポリプロピレン等又は環状炭化水素系樹脂が好適である。
【００６０】
セパレータの基材は、その表面に多数の空隙を有し、この空隙の中を硫酸イオン等が移動可能となっている。これにより、電池として機能する。当該基材に直接空隙をあける方法で製造してもよく、繊維をより合わせた織布構造、又は繊維がランダムに集合した形の不織布構造でもかまわない。
【００６１】
（２）布状部材の基材
布状部材の基材は、セパレータ部材と同様に、疎水性の材料（疎水性樹脂）が望ましく、一般にポリオレフィンが用いられる。具体的には、ポリエチレン、ポリプロピレン等又は環状炭化水素系樹脂が好適である。
【００６２】
上記原理で記したように、成層化を抑制するためには、セパレータの表面の二酸化ケイ素層が硫酸を吸収する必要がある。硫酸の吸収割合を増やすには、二酸化ケイ素層の表面積を増やす必要があり、そのためにはセパレータのポリオレフィン製繊維の面積を大きくする必要がある。具体的には、ポリオレフィン繊維の直径を細くする方法、ポリオレフィン繊維で形成される布（布状部材）の密度を高める方法等が挙げられる。
【００６３】
ポリオレフィン製繊維の直径は、おおよそ１０μｍ〜２０μｍ程度である。表面積を大きくするには、繊維を細くする必要があるが、量産を考えると、せいぜい１０μｍ程度が下限であり、これ以上細くすると、布化する際の加工において切れやすくなったり、延びたりして、布の品質がばらつく傾向がある。そのため、ポリオレフィン繊維の太さは概ね１０μｍ〜２０μｍ程度となる。そのため、表面積を大きくするには、布の密度を高める必要がある。
【００６４】
ここでは、布の密度を体積空隙率で表す。
【００６５】
体積空隙率（％）は、次の計算式で求めることができる。
【００６６】
（布の体積空隙率）＝｛（布の見かけの体積）−（布の繊維の占有体積）｝／（布の見かけの体積）×１００
ここで、布の見かけの体積とは、布に圧力をかけない状態（加圧なしの状態）で測定した体積をいう。
【００６７】
例えば、布が比重０．９のポリプロピレン製の場合、空隙が全く無ければ厚さ１ｍｍで１００ｍｍ角の布の重量は９ｇである。体積空隙率が９０％の場合は９０％が空気であり、１０％がポリプロピレンである。よって、厚さ１ｍｍで１００ｍｍ角の布の重量は０．９ｇである。
【００６８】
いくつかの体積空隙率の布（不織布）で実験を行ったところ、体積空隙率が９０％以上の場合は、電池性能が低下せず、かつ、成層化の抑制が可能であった。しかし、体積空隙率が８８％及び８６％の布を使った場合、若干の出力低下が見られた。体積空隙率が８０％の布を用いた場合、出力低下は顕著なものとなった。
【００６９】
これらのことから、体積空隙率は９０％以上が望ましい。体積空隙率が小さい場合は、不織布の隙間が小さくなる、或いは隙間の数が少なくなるため、イオンの移動が阻害され、出力低下につながったものと考えられる。
【００７０】
ところで、体積空隙率が９６％、９８％、９９％の布を使って実験を行ったところ、９６％及び９８％の布の場合は、９０％の布を使った場合とほぼ同様の成層化抑制効果が確認された。しかし、９９％の布を使ったところ、成層化は十分抑制できず、結局、放電の際にサルフェーションが生じた。よって、不織布の体積空隙率は、９０〜９８％が好適であることが判った。
【００７１】
つぎに、基材の表面に形成する親水性被覆層について二酸化ケイ素層を例として説明する。
【００７２】
（３）二酸化ケイ素層の構成
本発明においては、コート剤を塗布し、その後、熱硬化により二酸化ケイ素層を形成する。以下、塗布するコート剤の説明を記す。
【００７３】
（ａ）シリカゾル
最も単純な構成は、二酸化ケイ素そのもので層を形成する場合である。この場合は、加水分解性のケイ素化合物を用いる。具体的には、シリカゾルと呼ばれるものである。これはアルコキシシラン誘導体が一部加水分解し、平均分子量が数千〜数万の重合体になったものである。シリカゾルは、メタノール、エタノール、ブタノール等のアルコールに可溶である。
【００７４】
そこで、シリカゾルは、アルコール溶液としてポリオレフィン製のセパレータ繊維に塗布する。その後、約６０℃前後で１時間程度加熱することにより、表面に二酸化ケイ素層を有するセパレータを得ることができる。これ以上の温度で加熱すれば、製膜時間の短縮を図ることもできるが、支持体（基材）であるポリオレフィン製の繊維の耐熱性が７０〜８０℃程度であるため、加熱温度は６０℃程度で行うことが望ましい。
【００７５】
これにより、シリカゾル中のアルコキシ基からアルコールが外れて揮発し、ケイ素と酸素との結合が生じ、二酸化ケイ素層となる。シリカゾルが二酸化ケイ素に変化する際には、体積収縮が生じるため、二酸化ケイ素層の表面には数ｎｍの幅の細かな隙間（孔）を生じる。この隙間に毛細管現象で硫酸が浸透し、上記の如く成層化が抑制される。
【００７６】
後述の二酸化ケイ素粒子を含有する二酸化ケイ素層を形成する場合も、シリカゾルは、二酸化ケイ素粒子同士を結合し、また、支持体（基材）であるポリオレフィン繊維への結合を行うためのバインダとして機能する。
【００７７】
二酸化ケイ素層の厚さは、５〜３００ｎｍであることが望ましい。
【００７８】
（ｂ）二酸化ケイ素粒子
二酸化ケイ素粒子を含有する場合の写真は、図１に示す（粒子２１）。
【００７９】
上記のシリカゾルをバインダとなって粒子２１同士を結着するため、図１に示すような構造の二酸化ケイ素層が形成される。
【００８０】
二酸化ケイ素粒子を添加することにより、粒子間にも隙間ができ、ここにも毛細管現象により電極から放出された硫酸が流入しやすくなる。その後、二酸化ケイ素層内を拡散し、硫酸の一部は、セパレータ又は布状部材の外部に放出される。そのため、二酸化ケイ素粒子を添加することにより、硫酸を二酸化ケイ素層の内部に取り込みやすくなり、電池の成層化を抑制する効果が向上する。
【００８１】
ここでは、二酸化ケイ素粒子の粒子サイズは１０〜２０ｎｍ程度である。粒子サイズが小さいほど隙間が小さくなり、且つ、単位面積あたりの隙間の数が多くなる。その結果、硫酸の吸収効率が高まるので好ましい。ただし、粒子サイズが小さくなりすぎると粉塵として空気中に漂いやすくなる。また、帯電しやすくなるため、冬場は製造現場の壁などに付着しやすくなる。そのため、取り扱い易さの点から、粒子サイズは５ｎｍが下限となる。また、粒子サイズが大きくなるほど扱いやすくなるが、粒子間の隙間の間隔が広くなり、隙間の数も少なくなるので、成層化の抑制効果が低下する。
【００８２】
ところで、二酸化ケイ素層は、硬い二酸化ケイ素からなる膜であるため、柔軟性が低い。このため、セパレータの繊維に対して層厚３００ｎｍより大きくなると、層がもろくなり、ちょっとした衝撃で繊維から剥がれてくる。そのため、層厚は３００ｎｍ以下が好ましい。したがって、粒子の大きさも最大でも３００ｎｍ以下にすることが好ましい。
【００８３】
以上をまとめると、二酸化ケイ素粒子の平均粒子径は５〜３００ｎｍが好ましい。
【００８４】
（ｃ）シリカゾル以外のバインダ
シリカゾル以外では、加水分解性のジルコニア化合物又はチタン化合物がシリカゾル同様の効果を示した。具体的には、加水分解性のジルコニア化合物として分子内にジルコニアとアルコキシシラン基とを有するジルコニアゾル、及び加水分解性のチタン化合物として分子内にチタンとアルコキシシラン基とを有するチタニアゾルである。これらはそれぞれ、加水分解して二酸化ジルコニウム、二酸化チタンに変化する。溶媒としては、炭素数の大きいアルコールが好適である。これは、炭素数の小さいアルコールであるメタノール又はエタノールに接触するとすぐに加水分解反応を起こすためである。そこで、ブタノール、ヘキサノールといった比較的炭素数の多いアルコールを用いることにより、加水分解しにくくなり、コート液としての寿命が延びるメリットがある。
【００８５】
ただし、ジルコニアゾルが酸化ジルコニウムに変化する際、或いはチタニアゾルが二酸化チタンに変化する際の体積収縮は、シリカゾルが二酸化ケイ素に変化するよりもはるかに大きいため、二酸化ケイ素層に比べて隙間が広く、また、物理的衝撃に対してももろく、セパレータ又は布状部材の表面から剥離しやすい傾向がある。ただし、層厚を１００ｎｍ以下にすれば、物理的衝撃に対して実用上は問題ないレベルの耐性を持つようになるので、諸般の事情によりシリカゾルが使えない場合等はこれらを使うことも可能である。
【００８６】
（ｄ）二酸化ケイ素粒子以外の粒子
二酸化ケイ素以外の粒子でも上記の粒子間の隙間を形成することができれば成層化抑制が可能となる。我々が検討したところ、酸化アルミニウム、二酸化ジルコニウム及び二酸化チタンに同様の効果のあることが確認された。平均粒子径も二酸化ケイ素と同様５〜３００ｎｍが好ましく、このことから、二酸化ケイ素と同様、粒子間の隙間が成層化抑制に効果があることが推定される。
【００８７】
ただし、後述するコート液を作製し、ポリオレフィン繊維にコートし、加熱して作製する際、コート液に分散された二酸化チタン及び酸化ジルコニウムは、長時間放置すると沈降してしまう。これは、コート液の溶剤である比重０．８〜０．９のアルコールに比べ、比重が二酸化チタンで約４．０、酸化ジルコニウムが６．１と大きいためである。これに対して、比重が２．５と小さい二酸化ケイ素、或いは比重が約２．７と小さい酸化アルミニウム粒子が取り扱い易さにおいて好ましい。
【００８８】
（ｅ）二酸化ケイ素層の厚さ
前述したように、二酸化ケイ素層の厚さの上限は３００ｎｍであり、これ以上の場合は層がもろくなり、ちょっとした衝撃で繊維から剥がれてくる。一方、二酸化ケイ素層の厚さの下限は、使える二酸化ケイ素粒子のサイズとなる。その平均粒子径から、厚さ５ｎｍが下限となる。
【００８９】
（ｆ）二酸化ケイ素層形成のためのコート液
本発明においては、二酸化ケイ素層の形成のために、まず、コート液を調製した。
【００９０】
これは、バインダとしてシリカゾルを、また、粒子として二酸化ケイ素粒子を用いる。これらを溶解し、或いは分散するための溶剤としては、メタノール、エタノール、１−プロパノール、２−プロパノール、１−ブタノール、２−ブタノール、３−ブタノールなどが挙げられる。このうち、毒性が最も少ない点でエタノールが好適である。なお、メタノールは、揮発しやすいので、コート液の濃度が変化しやすく、生産に用いることは難しい。また、炭素数が４個以上になると揮発しにくいので、二酸化ケイ素層の形成の際の溶剤の除去に時間がかかることになる。よって、炭素数が２個のエタノールが好適である。
【００９１】
なお、エタノールを主成分とし、１−プロパノール、２−プロパノール等を一部混合した工業用エタノールは、安価な点で更に好適である。
【００９２】
（Ｃ）二酸化ケイ素層の形成方法
セパレータや不織布のように細かな空隙を有する部材において、その内部にまで二酸化ケイ素層を形成する場合は、蒸着、スパッタ等の真空プロセスは不向きである。
【００９３】
そこで、二酸化ケイ素層を形成するためのコート液を試作した。具体的には、二酸化ケイ素粒子、シリカゾル、及び溶剤からなる。二酸化ケイ素粒子、シリカゾル及び溶剤は前述したものが好適である。
【００９４】
このコート液を使ってディップ法で塗布するのが好適である。これは、スプレー法その他の塗布方法に比べて、布の内部の繊維表面までコートされるからである。具体的には、セパレータ又は不織布をコート液に浸漬し、引き上げた後、余分なコート液をローラー等で加圧して除き、その後、熱硬化する。或いは、厚手の紙等に余分のコート液を吸収させる方法もある。しかし、量産を考えると、余分なコート液をすぐに除去できるローラー法が好適である。
【００９５】
（Ｄ）電池の構成
本発明のセパレータを用いた鉛蓄電池について説明する。鉛蓄電池の構成は、不織布の有無により異なる。図５Ａ、図５Ｂ、図６Ａ及び図６Ｂを用いて説明する。
【００９６】
図５Ａは、実施例の鉛蓄電池を示す概略横断面図であり、図５Ｂは、その鉛蓄電池の概略縦断面図である。
【００９７】
また、図６Ａは、他の実施例の鉛蓄電池を示す概略横断面図であり、図６Ｂは、その鉛蓄電池の概略縦断面図である。
【００９８】
図５Ａ及び図５Ｂは、不織布を用いない場合の構成を示したものである。
【００９９】
図５Ａ及び図５Ｂにおいて、鉛蓄電池は、純鉛又は鉛合金で形成された集電体に活物質を充填した一対の電極（正極６及び負極７）と、これらの電極間に配置されたセパレータ８と、電解液とを電池容器に封入したものである。
【０１００】
正極６の活物質は二酸化鉛であり、負極７の活物質は多孔質の鉛である。また、図示しないが、電解液は希硫酸である。希硫酸の濃度は、３０〜４０重量％である。負極７を両面から包むように多孔質の二酸化ケイ素層を有するセパレータ８が設けられている。この片側の面の近傍に正極６が配置されている。正極６が負極７と短絡しないように、セパレータ８の表面にリブ９（突起部）を設ける場合もある。図５Ａ及び図５Ｂにおいては、鉛直方向に細長い複数本のリブ９が、正極６に平行になるように配置してある。
【０１０１】
なお、図５Ｂに示すように、１枚のセパレータ８を折り返したもので負極７の両面を覆う構成としてあるが、セパレータ８の構成はこれに限定されるものではなく、２枚のセパレータ８で負極７を挟み込む構成であってもよい。ただし、１枚のセパレータ８を折り返したものの方が、製造しやすく、かつ、正極６及び負極７の端部に残存するバリが接触し、正極６と負極７との短絡の原因となることを防止する機能が高い。
【０１０２】
また、図６Ａ及び図６Ｂは、不織布を用いた場合の構成を示したものである。
【０１０３】
図６Ａ及び図６Ｂにおいては、負極７の両面を覆う形で多孔質の二酸化ケイ素層を有する不織布１０（布状部材）が設けてある。さらに、負極７及び不織布１０を包むようにセパレータ８が設けてある。セパレータ８は、多孔質の二酸化ケイ素層を有している場合と有していない場合とがあり、有している場合の方が成層化抑制の効果が大きい。図６Ａ及び図６Ｂにおいても、鉛直方向に細長い複数本のリブ９が、正極６に平行になるように配置してある。
【０１０４】
なお、図６Ａ及び図６Ｂに示すように、１枚の不織布１０を折り返したもので負極７の両面を覆う構成としてあるが、不織布１０の構成はこれに限定されるものではなく、２枚の不織布１０で負極７を挟み込む構成であってもよい。ただし、１枚の不織布１０を折り返したものの方が、製造しやすく、かつ、負極７の端部に残存するバリがセパレータ８を損傷し、正極６と負極７との短絡の原因が生じることを防止する機能が高い。
【０１０５】
また、セパレータ８及び不織布１０は、電池に適用する際の寸法に裁断してから二酸化ケイ素層の形成を行ってもよいが、量産性の観点からは、二酸化ケイ素層の形成を先に行い、その後、裁断することが望ましい。この場合に、裁断の際に用いるカッターの刃の摩耗が問題となるが、セパレータ８及び不織布１０に形成された二酸化ケイ素層は、非常に薄いものであるため、カッターの刃に対する影響は、非常に少ないと考える。
【０１０６】
図５Ａ及び図５Ｂ又は図６Ａ及び図６Ｂの鉛蓄電池は、一個のセルの構成を示したものであり、これで約２Ｖの電圧を生じる。このセルを複数個並べる構造とすることにより、車両、非常用電源等、鉛蓄電池を用いる製品に適した電圧を得ることが可能となる。
【０１０７】
以下、実施例を用いて説明する。
【実施例１】
【０１０８】
平均粒子径が１０ｎｍの二酸化ケイ素粒子（１６０重量部）と、ポリエチレングリコールの一方の末端をアセチル化した化合物（５重量部）とをエタノール（８３５重量部）に加え、オーバーヘッドスターラで１０時間攪拌し、二酸化ケイ素粒子をエタノール中に分散した。このようにして二酸化ケイ素粒子の分散液を得た。
【０１０９】
これに加水分解後の固形分濃度が５重量％となるように調製したシリカゾル溶液（８００重量部）を加えた。こうして二酸化ケイ素層を形成するためのコート液（１）を調製した。
【０１１０】
ポリエチレン製の鉛蓄電池用セパレータをコート液（１）に浸漬した後、引き上げ、その直後、ローラーで絞り、余分なコート液を除去した。その後、６０℃に調整した加熱炉の中で１時間加熱することにより、表面に二酸化ケイ素層を形成したセパレータを作製した。
【０１１１】
形成された二酸化ケイ素層の厚さは平均１００ｎｍであった。この厚さの平均値は、二酸化ケイ素層の形成前後の質量変化から算出した。なお、ＳＥＭで観察した結果も、これを裏付けるものであった。
【０１１２】
これを電極の大きさに合わせて切断し、正負の電極とともにユニットにセットし、電解液を注入し、通電して電槽化成を行い、５時間率容量として３６Ａｈ相当の鉛蓄電池を製作した。この電池の構成は、不織布を用いない図５に示すものである。
【０１１３】
この電池に２５Ａの定電流放電を４分間行い、次に１４．８Ｖの定電圧充電を１０分間行うプロセスを１サイクルとして、繰り返し充放電を４８０サイクル行った後、４３０Ａ放電し、３０秒後の電圧が７．２Ｖを下回ったときのサイクル数を、評価対象の鉛蓄電池の寿命と定めた。なお、サイクルは最大４８００サイクル行った。
【０１１４】
上記評価の結果、製作した電池の寿命は４８００サイクル以上であり、放電後の電圧はサイクル試験前の約１０Ｖからあまり変化せず、４８００サイクル後も約８．４Ｖを維持した。また、電極を目視で観察したところ、負極においては多孔質の鉛の状態が維持されていた。即ち、サルフェーションに伴う硫酸鉛の結晶の成長はほとんど見られなかった。
【実施例２】
【０１１５】
二酸化ケイ素層を形成するためのコート液として、加水分解後の固形分濃度が５重量％となるように調製したシリカゾル溶液（８００重量部）の代わりに、加水分解後の固形分濃度が３重量％となるように調製したシリカゾル溶液（８００重量部）を加えて二酸化ケイ素層を形成するためのコート液（これをコート液（２）とする。）を調製し使ったこと以外は実施例１と同様にして、多孔質の二酸化ケイ素層を形成したセパレータを得た。
【０１１６】
形成された二酸化ケイ素層の厚さは平均５０ｎｍであった。また、その表面には、図３と同様、隙間が確認された。
【０１１７】
このセパレータを用いて実施例１と同様に電池を製作し、製作した電池の寿命を調べたところ、製作した電池の寿命は４８００サイクル以上であり、放電後の電圧はサイクル試験前の約１０Ｖからあまり変化せず、４８００サイクル後も約８．０Ｖを維持した。また、電極を目視で観察したところ、負極においては多孔質の鉛の状態が維持されていた。即ち、サルフェーションに伴う硫酸鉛の結晶の成長はほとんど見られなかった。
【実施例３】
【０１１８】
二酸化ケイ素層を形成するためのコート液として、加水分解後の固形分濃度が５重量％となるように調製したシリカゾル溶液（８００重量部）の代わりに、加水分解後の固形分濃度が０．５重量％となるように調製したシリカゾル溶液（８００重量部）を加えて二酸化ケイ素層を形成するためのコート液（これをコート液（３）とする。）を調製し使ったこと以外は実施例１と同様にして、多孔質の二酸化ケイ素層を形成したセパレータを得た。
【０１１９】
形成された二酸化ケイ素層の厚さは平均７ｎｍであった。また、その表面には、図３と同様、隙間が確認された。
【０１２０】
このセパレータを用いて実施例１と同様に電池を製作し、製作した電池の寿命を調べたところ、製作した電池の寿命は４８００サイクル以上であり、放電後の電圧はサイクル試験前の約１０Ｖからあまり変化せず、４８００サイクル後も約７．２Ｖを維持した。また、電極を目視で観察したところ、負極においては若干硫酸鉛の結晶成長が見られたが、放電後の電圧は目標値の７．２Ｖを維持した。
【０１２１】
（比較例１）
二酸化ケイ素層を形成するためのコート液として、加水分解後の固形分濃度が５重量％となるように調製したシリカゾル溶液（８００重量部）の代わりに、加水分解後の固形分濃度が０．４重量％となるように調製したシリカゾル溶液（８００重量部）を加えて二酸化ケイ素層を形成するためのコート液（これをコート液（４）とする。）を調製し使ったこと以外は実施例１と同様にして、多孔質の二酸化ケイ素層を形成したセパレータを得た。
【０１２２】
形成された二酸化ケイ素層の厚さは平均５ｎｍであった。また、その表面には、図３と同様、隙間が確認された。
【０１２３】
このセパレータを用いて実施例１と同様に電池を製作し、製作した電池の寿命を調べたところ、製作した電池の寿命は４３２０サイクルであり、放電後の電圧はサイクル試験前の約１０Ｖから４８００サイクル後、約７．０Ｖとなり、目標値の７．２Ｖを下回った。
【０１２４】
（比較例２）
体積空隙率が９８％のポリプロピレン製不織布に二酸化ケイ素層を形成しないこと以外は実施例１と同様に電池を製作し、製作した電池の寿命を調べた。その結果、製作した電池の寿命は２４００サイクルであり、２８８０サイクル後、放電後の電圧は約６．８Ｖとなり、目標値の７．２Ｖを下回った。
【０１２５】
比較例１及び２から、セパレータに多孔質の二酸化ケイ素層を設けない場合、或いは設けてもその平均厚さが５ｎｍ以下の場合は、成層化の抑制が不十分であることが判った。
【０１２６】
（二酸化ケイ素層の厚さの検討）
実施例１で用いたセパレータをコート液（１）に浸漬した後、引き上げ、その直後、ローラーで絞り、余分なコート液を除去し、６０℃に調整した加熱炉の中で１時間加熱する実施例１の二酸化ケイ素層を形成する操作（１）を３回又は４回繰り返した。すなわち、コーティングの操作を３回又は４回繰り返した。これにより、表面に厚い二酸化ケイ素層を形成したセパレータを作製した。
【０１２７】
形成された二酸化ケイ素層の厚さは、操作（１）を３回行った場合は平均３００ｎｍ、操作（１）を４回行った場合は平均４００ｎｍであった。
【０１２８】
これらのセパレータを用いて実施例１と同様に電池を製作し、製作した電池の寿命を調べた。その結果、製作した電池の寿命はどちらも４８００サイクル以上であり、放電後の電圧は、二酸化ケイ素層の厚さが３００ｎｍの場合は４８００サイクル後に約８．４Ｖ、二酸化ケイ素層の厚さが４００ｎｍの場合は４８００サイクル後に約８．６Ｖを維持した。また、電極を目視で観察したところ、どちらの場合も負極は多孔質の鉛の状態を維持していた。即ち、サルフェーションに伴う硫酸鉛の結晶の成長はほとんど見られなかった。
【０１２９】
これらの電池を自動車に搭載し、平均段差２０ｍｍの凹凸路面を時速１０ｋｍ／ｈｒで約１時間走行後電池を自動車から取り外し、セパレータの状況を観察したところ、平均層厚４００ｎｍの方は多孔質の二酸化ケイ素層が一部剥離していることが、確認された。しかし、平均層厚３００ｎｍの方は二酸化ケイ素層の剥離は観測されなかった。
【０１３０】
多孔質の二酸化ケイ素層は、元々高硬度であるが、もろいため、厚くなると、振動等を受けた場合に剥離しやすくなる。そのため、平均層厚４００ｎｍの方が剥離したものと考えられる。
【０１３１】
以上より、多孔質の二酸化ケイ素層の厚さは３００ｎｍ以下が望ましい。
【実施例４】
【０１３２】
体積空隙率が９５％、厚さ０．１ｍｍのポリプロピレン製不織布をコート液（１）に浸漬した後、引き上げ、その直後、ローラーで絞り、余分なコート液を除去した。その後、６０℃に調整した加熱炉の中で１時間加熱することにより、表面に多孔質の二酸化ケイ素層を形成した不織布を作製した。
【０１３３】
形成された二酸化ケイ素層の厚さは平均１００ｎｍであった。
【０１３４】
セパレータに多孔質の二酸化ケイ素層を形成せずに用い、且つ、上記多孔質の二酸化ケイ素層を形成した不織布を用いたこと以外は実施例１と同様に電池を製作した。
【０１３５】
製作した電池の寿命を調べたところ、製作した電池の寿命は４８００サイクル以上であり、放電後の電圧はサイクル試験前の約１０Ｖからあまり変化せず、４８００サイクル後も約８．４Ｖを維持した。また、電極を目視で観察したところ、負極においては多孔質の鉛の状態を維持していた。即ち、サルフェーションに伴う硫酸鉛の結晶の成長はほとんど見られなかった。
【実施例５】
【０１３６】
体積空隙率が９５％、厚さ０．１ｍｍのポリプロピレン製不織布の代わりに、体積空隙率が９８％、厚さ０．１ｍｍのポリプロピレン製不織布を用いたこと以外は、実施例４と同様にして表面に多孔質の二酸化ケイ素層を形成した不織布を作製した。
【０１３７】
形成された二酸化ケイ素層の厚さは平均１００ｎｍであった。
【０１３８】
セパレータに多孔質の二酸化ケイ素層を形成せずに用い、且つ、上記多孔質の二酸化ケイ素層を形成した不織布を用いたこと以外は、実施例１と同様に電池を製作した。
【０１３９】
製作した電池の寿命を調べたところ、製作した電池の寿命は４８００サイクル以上であり、放電後の電圧はサイクル試験前の約１０Ｖから４８００サイクル後も約７．３Ｖを維持した。また、電極を目視で観察したところ、負極においては多孔質の鉛の状態が維持されていた。即ち、サルフェーションに伴う硫酸鉛の結晶の成長はほとんど見られなかった。
【実施例６】
【０１４０】
体積空隙率が９５％、厚さ０．１ｍｍのポリプロピレン製不織布の代わりに、体積空隙率が９０％、厚さ０．１ｍｍのポリプロピレン製不織布を用いたこと以外は、実施例４と同様にして表面に多孔質の二酸化ケイ素層を形成した不織布を作製した。
【０１４１】
形成された二酸化ケイ素層の厚さは平均１００ｎｍであった。
【０１４２】
セパレータに多孔質の二酸化ケイ素層を形成せずに用い、且つ、上記多孔質の二酸化ケイ素層を形成した不織布を用いる以外は、実施例１と同様に電池を製作した。
【０１４３】
製作した電池の寿命を調べたところ、製作した電池の寿命は４８００サイクル以上であり、放電後の電圧はサイクル試験前の約１０Ｖから４８００サイクル後も約８．６Ｖを維持した。また、電極を目視で観察したところ、負極においては多孔質の鉛の状態が維持されていた。即ち、サルフェーションに伴う硫酸鉛の結晶の成長はほとんど見られなかった。
【０１４４】
（比較例３）
体積空隙率が９５％、厚さ０．１ｍｍのポリプロピレン製不織布の代わりに、体積空隙率が９９％、厚さ０．１ｍｍのポリプロピレン製不織布を用いたこと以外は、実施例４と同様にして表面に多孔質の二酸化ケイ素層を形成した不織布を作製した。
【０１４５】
形成された二酸化ケイ素層の厚さは平均１００ｎｍであった。
【０１４６】
セパレータに多孔質の二酸化ケイ素層を形成せずに用い、且つ、上記多孔質の二酸化ケイ素層を形成した不織布を用いたこと以外は、実施例１と同様に電池を製作した。
【０１４７】
製作した電池の寿命を調べたところ、製作した電池の寿命は２８８０サイクルであり、放電後の電圧はサイクル試験前の約１０Ｖから３３６０サイクル後、約６．８Ｖとなり、目標値の７．２Ｖを下回った。
【０１４８】
（比較例４）
体積空隙率が９５％、厚さ０．１ｍｍのポリプロピレン製不織布の代わりに、体積空隙率が８８％、厚さ０．１ｍｍのポリプロピレン製不織布を用いたこと以外は、実施例４と同様にして表面に多孔質の二酸化ケイ素層を形成した不織布を作製した。
【０１４９】
形成された二酸化ケイ素層の厚さは平均１００ｎｍであった。
【０１５０】
セパレータに多孔質の二酸化ケイ素層を形成せずに用い、且つ、上記多孔質の二酸化ケイ素層を形成した不織布を用いたこと以外は、実施例１と同様に電池を製作した。
【０１５１】
製作した電池の寿命を調べたところ、サイクル試験前の電圧が約９Ｖと低くなった。
【０１５２】
実施例４〜６及び比較例４〜５より、不織布の体積空隙率は９０〜９８％が好適であることが判った。
【実施例７】
【０１５３】
平均粒子径が１０ｎｍの酸化アルミニウム粒子（１６０重量部）と、ポリエチレングリコールの片末端（一方の末端）をアセチル化した化合物（５重量部）とをエタノール（８３５重量部）に加え、オーバーヘッドスターラで１０時間攪拌し、酸化アルミニウム粒子をエタノール中に分散した。このようにして酸化アルミニウム粒子の分散液を得た。
【０１５４】
これに加水分解後の固形分濃度が５重量％となるように調製したシリカゾル溶液（８００重量部）を加えた。こうして酸化アルミニウムを含有する二酸化ケイ素層を形成するためのコート液（５）を調製する。
【０１５５】
次に、コート液（５）を使ったこと以外は、実施例１と同様にして、酸化アルミニウム粒子含有の多孔質二酸化ケイ素層を形成したセパレータを得た。
【０１５６】
形成された二酸化ケイ素層の厚さは平均５０ｎｍであった。また、その表面には、図３と同様、隙間が確認された。
【０１５７】
このセパレータを用いて実施例１と同様に電池を製作した。
【０１５８】
製作した電池の寿命を調べたところ、製作した電池の寿命は４８００サイクル以上であり、放電後の電圧は、サイクル試験前の約１０Ｖからあまり変化せず、４８００サイクル後も約８．０Ｖを維持した。また、電極を目視で観察したところ、負極においては多孔質の鉛の状態が維持されていた。即ち、サルフェーションに伴う硫酸鉛の結晶の成長はほとんど見られなかった。
【実施例８】
【０１５９】
体積空隙率が９５％、厚さ０．１ｍｍのポリプロピレン製不織布をコート液（５）に浸漬した後、引き上げ、その直後、ローラーで絞り、余分なコート液を除去した。その後、６０℃に調整した加熱炉の中で１時間加熱することにより、表面に酸化アルミニウム粒子含有の多孔質の二酸化ケイ素層を形成した不織布を作製した。
【０１６０】
形成された二酸化ケイ素層の厚さは平均１００ｎｍであった。
【０１６１】
セパレータに多孔質の二酸化ケイ素層を形成せずに用い、且つ、上記酸化アルミニウム粒子含有の多孔質の二酸化ケイ素層を形成した不織布を用いたこと以外は、実施例１と同様に電池を製作した。
【０１６２】
製作した電池の寿命を調べたところ、製作した電池の寿命は４８００サイクル以上であり、放電後の電圧はサイクル試験前の約１０Ｖからあまり変化せず、４８００サイクル後も約８．４Ｖを維持した。また、電極を目視で観察したところ、負極においては多孔質の鉛の状態が維持されていた。即ち、サルフェーションに伴う硫酸鉛の結晶の成長はほとんど見られなかった。
【実施例９】
【０１６３】
体積空隙率が９５％、厚さ０．１ｍｍのポリプロピレン製不織布の代わりに、体積空隙率が９５％、厚さ０．１ｍｍのポリエチレン製不織布を用いたこと以外は、実施例４と同様にして表面に多孔質の二酸化ケイ素層を形成した不織布を作製した。
【０１６４】
形成された多孔質二酸化ケイ素層の厚さは平均１００ｎｍであった。
【０１６５】
セパレータに多孔質の二酸化ケイ素層を形成せずに用い、且つ、上記多孔質の二酸化ケイ素層を形成した不織布を用いたこと以外は、実施例１と同様に電池を製作した。
【０１６６】
製作した電池の寿命を調べたところ、製作した電池の寿命は４８００サイクル以上であり、放電後の電圧はサイクル試験前の約１０Ｖから４８００サイクル後も約８．６Ｖを維持した。また、電極を目視で観察したところ、負極においては多孔質の鉛の状態が維持されていた。即ち、サルフェーションに伴う硫酸鉛の結晶の成長はほとんど見られなかった。
【０１６７】
本実施例及び実施例４の結果より、不織布がポリエチレン製であっても、ポリプロピレン製と同等のサルフェーションを抑制できることが判った。
【実施例１０】
【０１６８】
体積空隙率が９５％、厚さ０．１ｍｍのポリプロピレン製不織布の代わりに、体積空隙率が９５％、厚さ０．１ｍｍのガラス製不織布を用いたこと以外は、実施例４と同様にして表面に多孔質の二酸化ケイ素層を形成した不織布を作製する。
【０１６９】
形成された多孔質二酸化ケイ素層の厚さは平均１００ｎｍであった。
【０１７０】
セパレータに多孔質の二酸化ケイ素層を形成せずに用い、且つ、上記多孔質の二酸化ケイ素層を形成した不織布を用いる以外は、実施例１と同様に電池を製作した。
【０１７１】
製作した電池の寿命を調べたところ、製作した電池の寿命は４８００サイクル以上であり、放電後の電圧はサイクル試験前の約１０Ｖから４８００サイクル後も約８．６Ｖを維持した。また、電極を目視で観察したところ、負極においては多孔質の鉛の状態が維持されていた。即ち、サルフェーションに伴う硫酸鉛の結晶の成長はほとんど見られなかった。
【０１７２】
本実施例、実施例４及び実施例９の結果より、不織布がガラス製であっても、ポリプロピレン又はポリエチレンといったポリオレフィン製と同等のサルフェーション抑制効果が得られることが判った。
【実施例１１】
【０１７３】
実施例１と同様の方法でポリエチレン製の鉛蓄電池用セパレータ表面にコート液（１）を用いて多孔質の二酸化ケイ素層を形成したセパレータを作製した。
【０１７４】
また、実施例４と同様の方法で体積空隙率が９５％、厚さ０．１ｍｍのポリプロピレン製不織布にコート液（１）を用いて多孔質の二酸化ケイ素層を形成したセパレータを作製した。
【０１７５】
多孔質の二酸化ケイ素層を形成したセパレータ及び不織布を用いて、実施例４と同様に電池を製作した。
【０１７６】
製作した電池の寿命を調べたところ、製作した電池の寿命は４８００サイクル以上であり、放電後の電圧はサイクル試験前の約１０Ｖからあまり変化せず、４８００サイクル後も約８．８Ｖを維持した。また、電極を目視で観察したところ、負極においては多孔質の鉛の状態が維持されていた。即ち、サルフェーションに伴う硫酸鉛の結晶の成長はほとんど見られなかった。
【０１７７】
本実施例、実施例１及び４の結果より、サルフェーションをなるべく抑制するには、セパレータ及び不織布の両方に多孔質の二酸化ケイ素層を形成したものを用いることが好ましいことが判った。
【符号の説明】
【０１７８】
１：二酸化ケイ素層、２：隙間、３：繊維、４：二酸化ケイ素層、５：露出部、６：正極、７：負極、８：セパレータ、９：リブ、１０：不織布、２０：ガラス基板、２１：粒子。
【図１】
2014194911.tif 000003
【図２】
2014194911.tif 000004
【図３】
2014194911.tif 000005
【図４Ａ】
2014194911.tif 000006
【図４Ｂ】
2014194911.tif 000007
【図５Ａ】
2014194911.tif 000008
【図５Ｂ】
2014194911.tif 000009
【図６Ａ】
2014194911.tif 000010
【図６Ｂ】
2014194911.tif 000011